(57)【要約】  本明細書は、第１外側粘着層と、中間粘着層と、第２外側粘着層とが順次に備えられ、前記第１外側粘着層および前記第２外側粘着層のうちの少なくとも１つは、重量平均分子量１００，０００ｇ／ｍｏｌ以上１，５００，０００ｇ／ｍｏｌ以下の高分子量プレポリマーおよび重量平均分子量１，０００ｇ／ｍｏｌ以上８０，０００ｇ／ｍｏｌ以下の低分子量プレポリマーを含む外側粘着組成物の硬化物を含む多層粘着テープに関する。
2021501240.tif 000002
【特許請求の範囲】
【請求項１】
第１外側粘着層と、中間粘着層と、第２外側粘着層とが順次に備えられ、
前記第１外側粘着層および前記第２外側粘着層のうちの少なくとも１つは、重量平均分子量１００，０００ｇ／ｍｏｌ以上１，５００，０００ｇ／ｍｏｌ以下の高分子量プレポリマーおよび重量平均分子量１，０００ｇ／ｍｏｌ以上８０，０００ｇ／ｍｏｌ以下の低分子量プレポリマーを含む外側粘着組成物の硬化物を含む多層粘着テープ。
【請求項２】
前記低分子量プレポリマーのガラス転移温度は、０℃以上８０℃以下である、請求項１に記載の多層粘着テープ。
【請求項３】
前記低分子量プレポリマーは、光重合官能基含有（メタ）アクリレート単量体の重合単位を含む、請求項１に記載の多層粘着テープ。
【請求項４】
前記光重合官能基含有（メタ）アクリレート単量体は、ベンゾフェノン系官能基、キノン系官能基、およびチオキサントン系官能基からなる群より選択される１種以上の光重合官能基が結合した（メタ）アクリレート単量体である、請求項３に記載の多層粘着テープ。
【請求項５】
前記光重合官能基含有（メタ）アクリレート単量体の重合単位の含有量は、前記低分子量プレポリマーの全重合単位１００重量部に対して、０．０１重量部以上１０重量部以下である、請求項２または４に記載の多層粘着テープ。
【請求項６】
前記低分子量プレポリマーの含有量は、前記高分子量プレポリマー１００重量部に対して、１重量部以上２５重量部以下である、請求項１〜５のいずれか一項に記載の多層粘着テープ。
【請求項７】
前記高分子量プレポリマーは、アルキル基含有（メタ）アクリレート単量体の重合単位、ヘテロシクロアルキル基含有（メタ）アクリレート単量体の重合単位のうちの少なくとも１種の（メタ）アクリレート単量体の重合単位；および極性官能基含有単量体の重合単位を含む、請求項１〜６のいずれか一項に記載の多層粘着テープ。
【請求項８】
前記ヘテロシクロアルキル基含有（メタ）アクリレート単量体の重合単位の含有量は、前記高分子量プレポリマーの全重合単位１００重量部に対して、１重量部以上１５重量部以下である、請求項７に記載の多層粘着テープ。
【請求項９】
前記極性官能基含有単量体の重合単位の含有量は、前記高分子量プレポリマーの全重合単位１００重量部に対して、０重量部超過２０重量部以下である、請求項７に記載の多層粘着テープ。
【請求項１０】
前記中間粘着層のガラス転移温度は、−４０℃以上０℃以下である、請求項１〜９のいずれか一項に記載の多層粘着テープ。
【請求項１１】
前記第１外側粘着層および前記第２外側粘着層のガラス転移温度は、それぞれ−６０℃以上−２０℃以下である、請求項１〜１０のいずれか一項に記載の多層粘着テープ。
【請求項１２】
前記中間粘着層は、アルキル基含有（メタ）アクリレート単量体の重合単位；シクロアルキル基含有（メタ）アクリレート単量体の重合単位；および極性官能基含有単量体の重合単位を含む中間粘着重合体を含む、請求項１〜１１のいずれか一項に記載の多層粘着テープ。
【請求項１３】
前記中間粘着層の厚さは、３０μｍ以上１００μｍ以下である、請求項１〜１２のいずれか一項に記載の多層粘着テープ。
【請求項１４】
前記第１外側粘着層および前記第２外側粘着層の厚さは、それぞれ２５μｍ以上６０μｍ以下である、請求項１〜１３のいずれか一項に記載の多層粘着テープ。
【請求項１５】
前記多層粘着テープは、前記第１外側粘着層と中間粘着層との間に備えられた第１界面混合層と、前記第２外側粘着層と前記中間粘着層との間に備えられた第２界面混合層とをさらに含む、請求項１〜１４のいずれか一項に記載の多層粘着テープ。
【発明の詳細な説明】
【技術分野】
【０００１】
本明細書は、２０１７年１１月３日付で韓国特許庁に提出された韓国特許出願第１０−２０１７−０１４６２１３号の出願日の利益を主張し、その内容のすべては本発明に組み込まれる。本発明は、多層粘着テープに関する。
【背景技術】
【０００２】
電子機器には多様な部材が粘着剤によって付着できる。例えば、液晶表示装置（Ｌｉｑｕｉｄ  Ｃｒｙｓｔａｌ  Ｄｉｓｐｌａｙ、ＬＣＤ）には、偏光板、位相差板、光学補償フィルム、反射シートなどのような多様な光学部材が粘着テープによって付着できる。また、タッチスクリーンパネルには、導電性膜、ガラス基材などのような多様な部材が粘着テープによって付着できる。
【０００３】
最近、粘着テープを用いる機器の性能の向上に伴い、粘着テープに要求される物性も次第に複雑になっている。具体的には、高い温度変動による優れた耐久性および半永久的な粘着性能を要求する場合もあり、さらに、再施工のために粘着テープを除去する時に残留物が残らず、粘着テープが破断しないリワーク性を要求する場合もある。
【０００４】
特に、粘着テープが段差のある部材に付着する場合、粘着テープの回復特性に起因して部材から剥離されて発生するディレイバブル（ｄｅｌａｙｅｄ  ｂｕｂｂｌｅ）の発生を抑制する物性も要求されている。
【０００５】
このように向上した要求事項に適した粘着テープに関する持続的な研究が必要なのが現状である。
【発明の概要】
【発明が解決しようとする課題】
【０００６】
本発明は、多層粘着テープを提供しようとする。
【０００７】
ただし、本発明が解決しようとする課題は上述した課題に制限されず、言及されていないさらに他の課題は下記の記載から当業者に明確に理解されるであろう。
【課題を解決するための手段】
【０００８】
本発明の一実施態様は、第１外側粘着層と、中間粘着層と、第２外側粘着層とが順次に備えられ、
前記第１外側粘着層および前記第２外側粘着層のうちの少なくとも１つは、重量平均分子量１００，０００ｇ／ｍｏｌ以上１，５００，０００ｇ／ｍｏｌ以下の高分子量プレポリマーおよび重量平均分子量１，０００ｇ／ｍｏｌ以上８０，０００ｇ／ｍｏｌ以下の低分子量プレポリマーを含む外側粘着組成物の硬化物を含む多層粘着テープを提供する。
【発明の効果】
【０００９】
本発明の一実施態様に係る粘着シートは、段差を有する被着体への付着力に優れるという利点がある。
【００１０】
本発明の一実施態様に係る粘着シートは、再作業時に容易に除去できるという利点がある。
【００１１】
本発明の一実施態様に係る粘着シートは、被着体に付着させた後に除去しても、被着体の粘着シート残留物の量を最小化して被着体の再作業を容易に行うことができる。
【００１２】
本発明の一実施態様に係る粘着シートは、高温および高湿耐久性に優れるという利点がある。
【図面の簡単な説明】
【００１３】
【図１】本発明の一実施態様に係る多層粘着テープの積層構造を模式化したものである。
【図２】本発明の一実施態様に係る多層粘着テープの積層構造を模式化したものである。
【発明を実施するための形態】
【００１４】
本明細書において、ある部分がある構成要素を「含む」とする時、これは、特に反対の記載がない限り、他の構成要素を除くのではなく、他の構成要素をさらに包含できることを意味する。
【００１５】
本明細書において、用語「単量体の重合単位」は、その単量体が重合反応を経てその重合体の骨格、例えば、主鎖もしくは側鎖を形成している形態を意味することができる。
【００１６】
本明細書において、単位「重量部」は、各成分間の重量比率を意味することができる。
【００１７】
本明細書において、「Ａおよび／またはＢ」は、「ＡおよびＢ」または「ＡまたはＢ」を意味することができる。
【００１８】
本明細書において、重量平均分子量（ｇ／ｍｏｌ）は、ＧＰＣ（ｇｅｌ  ｐｅｒｍｅａｔｉｏｎ  ｃｈｒｏｍａｔｏｇｒａｐｈｙ）によって測定されるポリスチレンに対する換算数値であり得る。
【００１９】
本明細書において、ガラス転移温度（Ｔｇ）は、ＤＳＣ（Ｄｉｆｆｅｒｅｎｔｉａｌ  Ｓｃａｎｎｉｎｇ  Ｃａｌｏｒｉｍｅｔｅｒ）（Ｑ−１０００、ＴＡ  Ｉｎｓｔｒｕｍｅｎｔ社製）を用いて、−７０℃〜１００℃の温度範囲で加熱速度５℃／ｍｉｎで昇温して測定して、ＤＳＣ曲線の中間点として決定された値であり得る。
【００２０】
本明細書において、ある部材の厚さは、当該部材の断面を電子顕微鏡（ＳＥＭ、ＴＥＭ、ＳＴＥＭ）で観察することによって得られた任意の１０点の測定値の平均値であり得る。当該部材の厚さが非常に薄い場合には、高倍率で観察された写真を拡大して測定することができ、拡大時、層間界面ラインを幅方向に二等分した中心部分を境界線として測定することができる。
【００２１】
本明細書において、（メタ）アクリレートは、アクリレートまたはメタクリレートを意味することができる。
【００２２】
本明細書において、アルキル基は、炭素数１〜２０のアルキル基を含むことができる。
【００２３】
本明細書において、ヘテロシクロアルキル基は、官能基内に不飽和結合が存在せず、炭素以外の異種元素が含まれた環構造を含むことができ、炭素数２〜２０の単環（ｍｏｎｏｃｙｃｌｉｃ  ｒｉｎｇ）または多環（ｐｏｌｙｃｙｃｌｉｃ  ｒｉｎｇ）を含むことができる。
【００２４】
本明細書において、シクロアルキル基は、官能基内に不飽和結合が存在しない炭素環構造を含むことができ、炭素数３〜２０の単環（ｍｏｎｏｃｙｃｌｉｃ  ｒｉｎｇ）または多環（ｐｏｌｙｃｙｃｌｉｃ  ｒｉｎｇ）を含むことができる。
【００２５】
以下、本明細書についてさらに詳細に説明する。
【００２６】
本発明の一実施態様は、第１外側粘着層と、中間粘着層と、第２外側粘着層とが順次に備えられ、前記第１外側粘着層および前記第２外側粘着層のうちの少なくとも１つは、重量平均分子量１００，０００ｇ／ｍｏｌ以上１，５００，０００ｇ／ｍｏｌ以下の高分子量プレポリマーおよび重量平均分子量１，０００ｇ／ｍｏｌ以上８０，０００ｇ／ｍｏｌ以下の低分子量プレポリマーを含む外側粘着組成物の硬化物を含む多層粘着テープを提供する。
【００２７】
図１は、本発明の一実施態様に係る多層粘着テープの積層構造を模式化したものである。具体的には、図１によれば、第１外側粘着層１０１および中間粘着層２０１および第２外側粘着層１０２が順次に積層したことを示すものである。
【００２８】
本発明の一実施態様によれば、前記第１外側粘着層および前記第２外側粘着層は、それぞれ重量平均分子量１００，０００ｇ／ｍｏｌ以上１，５００，０００ｇ／ｍｏｌ以下の高分子量プレポリマーおよび重量平均分子量１，０００ｇ／ｍｏｌ以上８０，０００ｇ／ｍｏｌ以下の低分子量プレポリマーを含む外側粘着組成物の硬化物を含むことができる。
【００２９】
本発明の一実施態様によれば、前記第１外側粘着層および／または前記第２外側粘着層は、前記外側粘着組成物の硬化物を含むことにより、前記多層粘着テープの段差埋め込み性を向上させることができる。具体的には、前記第１外側粘着層および／または前記第２外側粘着層は、前記低分子量プレポリマーを用いることで低いガラス転移温度に容易に調節することができ、これによって、前記多層粘着テープの段差埋め込み性および被着体への付着力を向上させることができる。また、前記第１外側粘着層および／または前記第２外側粘着層は、前記低分子量プレポリマーを用いることで前記多層粘着テープの打抜性の低下を最小化することができ、再作業のために前記多層粘着テープの除去時、被着体への残留物を最小化することができる。
【００３０】
本発明の一実施態様によれば、前記高分子量プレポリマーの重量平均分子量は、１００，０００ｇ／ｍｏｌ以上１，５００，０００ｇ／ｍｏｌ以下、２００，０００ｇ／ｍｏｌ以上１，０００，０００ｇ／ｍｏｌ以下、２００，０００ｇ／ｍｏｌ以上８００，０００ｇ／ｍｏｌ以下、２００，０００ｇ／ｍｏｌ以上７００，０００ｇ／ｍｏｌ以下、または３００，０００ｇ／ｍｏｌ以上６００，０００ｇ／ｍｏｌ以下であってもよい。
【００３１】
前記高分子量プレポリマーは、前記第１外側粘着層および／または前記第２外側粘着層の粘着性を付与する役割を果たすことができる。
【００３２】
前記高分子量プレポリマーの重量平均分子量が前記範囲内の場合、前記第１外側粘着層および／または前記第２外側粘着層は、優れた粘着特性を実現することができる。
【００３３】
本発明の一実施態様によれば、前記高分子量プレポリマーは、高分子量アクリル系プレポリマーであってもよい。
【００３４】
前記高分子量プレポリマーの重量平均分子量が前記範囲内の場合、前記第１外側粘着層および／または前記第２外側粘着層の耐久性を容易に調節することができる。さらに、前記高分子量プレポリマーの重量平均分子量が前記範囲内の場合、前記第１外側粘着層および／または前記第２外側粘着層の高温および／または高湿における信頼性の向上に寄与することができる。
【００３５】
本発明の一実施態様によれば、前記低分子量プレポリマーの重量平均分子量は、１，０００ｇ／ｍｏｌ以上８０，０００ｇ／ｍｏｌ以下、５，０００ｇ／ｍｏｌ以上８０，０００ｇ／ｍｏｌ以下、１０，０００ｇ／ｍｏｌ以上８０，０００ｇ／ｍｏｌ以下、２０，０００ｇ／ｍｏｌ以上８０，０００ｇ／ｍｏｌ以下、２０，０００ｇ／ｍｏｌ以上６０，０００ｇ／ｍｏｌ以下、３０，０００ｇ／ｍｏｌ以上８０，０００ｇ／ｍｏｌ以下、３０，０００ｇ／ｍｏｌ以上６０，０００ｇ／ｍｏｌ以下、３０，０００ｇ／ｍｏｌ以上５０，０００ｇ／ｍｏｌ以下、４０，０００ｇ／ｍｏｌ以上６０，０００ｇ／ｍｏｌ以下、または４０，０００ｇ／ｍｏｌ以上５０，０００ｇ／ｍｏｌ以下であってもよい。
【００３６】
前記低分子量プレポリマーは、前記第１外側粘着層および／または前記第２外側粘着層の柔軟性およびガラス転移温度を調節する役割を果たすことができる。
【００３７】
前記低分子量プレポリマーの重量平均分子量が前記範囲内の場合、前記第１外側粘着層および／または前記第２外側粘着層は、優れた段差埋め込み性を実現することができる。
【００３８】
本発明の一実施態様によれば、前記低分子量プレポリマーは、低分子量アクリル系プレポリマーであってもよい。
【００３９】
前記低分子量プレポリマーの重量平均分子量が前記範囲内の場合、前記第１外側粘着層および／または前記第２外側粘着層の柔軟性を容易に調節することができる。具体的には、前記低分子量プレポリマーの重量平均分子量が前記範囲内の場合、前記第１外側粘着層および／または前記第２外側粘着層のガラス転移温度を容易に調節できるようにして、前記第１外側粘着層および／または前記第２外側粘着層の段差埋め込み性を容易に向上させることができる。さらに、前記低分子量プレポリマーの重量平均分子量が前記範囲内の場合、前記第１外側粘着層および／または前記第２外側粘着層の形成時に適切な硬化速度を実現することにより、前記第１外側粘着層および／または前記第２外側粘着層の段差埋め込み性のような物性を確保することができる。
【００４０】
本発明の一実施態様によれば、前記低分子量プレポリマーのガラス転移温度は、０℃以上８０℃以下であってもよい。具体的には、本発明の一実施態様によれば、前記低分子量プレポリマーのガラス転移温度は、２０℃以上６０℃以下、３０℃以上６０℃以下、または４０℃以上５０℃以下であってもよい。
【００４１】
前記低分子量プレポリマーのガラス転移温度が前記範囲内の場合、前記第１外側粘着層および／または前記第２外側粘着層のガラス転移温度を容易に調節することができ、これによって、前記多層粘着テープのリワーク性および打抜性能を向上させることができる。
【００４２】
本発明の一実施態様によれば、前記低分子量プレポリマーは、光重合官能基含有（メタ）アクリレート単量体の重合単位を含むことができる。
【００４３】
本発明の一実施態様によれば、前記光重合官能基は、水素引き抜き型であってもよい。具体的には、前記光重合官能基は、エステル結合（−ＣＯＯ−）を含むことができ、前記エステル結合は、前記粘着組成物の硬化時、酸素ラジカルおよび炭素ラジカルに分解できる。より具体的には、前記酸素ラジカルは、アクリレート単量体の一側の水素と炭素の結合を分解してアクリレート単量体から水素ラジカルを脱着させ、炭素ラジカルを含むアクリレート単量体を形成することができる。また、前記光重合官能基の酸素ラジカルは、前記アクリレート単量体から脱着された水素ラジカルと結合してヒドロキシ基を形成することができ、前記組成物の硬化時、前記光重合官能基の炭素ラジカルが前記アクリレート単量体の炭素ラジカルと単結合を形成することができる。
【００４４】
本発明の一実施態様によれば、前記光重合官能基含有（メタ）アクリレート単量体の重合単位の含有量は、前記低分子量プレポリマーの全重合単位１００重量部に対して、０．０１重量部以上１０重量部以下であってもよい。具体的には、前記光重合官能基含有（メタ）アクリレート単量体の重合単位の含有量は、前記低分子量プレポリマーの全重合単位１００重量部に対して、０．０１重量部以上８重量部以下、０．０１重量部以上５重量部以下、０．１重量部以上１０重量部以下、０．１重量部以上８重量部以下、０．１重量部以上５重量部以下、０．５重量部以上１０重量部以下、０．５重量部以上８重量部以下、または０．５重量部以上５重量部以下であってもよい。
【００４５】
前記光重合官能基含有（メタ）アクリレート単量体の重合単位は、前記低分子量プレポリマーと前記高分子量プレポリマーの架橋を容易に補助する役割を果たすことができる。前記範囲内に前記光重合官能基含有（メタ）アクリレート単量体の重合単位が前記低分子量プレポリマーに含まれる場合、前記低分子量プレポリマーと前記高分子量プレポリマーの架橋がより容易に調節され、前記第１外側粘着層および／または前記第２外側粘着層の物性を安定して実現させることができる。
【００４６】
本発明の一実施態様によれば、前記光重合官能基含有（メタ）アクリレート単量体は、ベンゾフェノン系官能基、キノン系官能基、およびチオキサントン系官能基からなる群より選択される１種以上の光重合官能基が結合した（メタ）アクリレート単量体であってもよい。
【００４７】
本発明の一実施態様によれば、前記ベンゾフェノン系官能基は、ベンゾフェノン、ベンゾイルベンゾイックアシッド、ベンゾイルベンゾイックアシッドメチルエーテル、４−フェニルベンゾフェノン、ヒドロキシベンゾフェノン、４−ベンゾール−４’−メチルジフェニルスルフィド、および３，３’−メチル−４−メトキシベンゾフェノンからなる群より選択される少なくとも１つの化合物を含有する官能基であってもよい。
【００４８】
本発明の一実施態様によれば、前記キノン系官能基は、キノン、アントラキノン、２−メチルアントラキノン、２−エチルアントラキノン、ｔ−ブチルアントラキノン、および２，６−ジクロロ−９，１０−アントラキノンからなる群より選択される少なくとも１つの化合物を含有する官能基であってもよい。
【００４９】
本発明の一実施態様によれば、前記チオキサントン系官能基は、チオキサントン、２−クロロチオキサントン、２−メチルチオキサントン、２，４−ジメチルチオキサントン、およびイソプロピルチオキサントンからなる群より選択される少なくとも１つの化合物を含有する官能基であってもよい。
【００５０】
本発明の一実施態様によれば、前記光重合官能基含有（メタ）アクリレート単量体は、（メタ）アクリレート単量体の単結合酸素に結合した離脱基が前記光重合官能基で置換されたものであってもよい。具体的には、前記光重合官能基含有（メタ）アクリレート単量体は、ベンゾフェノン（メタ）アクリレートであってもよい。
【００５１】
本発明の一実施態様によれば、前記低分子量プレポリマーは、アルキル基含有（メタ）アクリレート単量体の重合単位、シクロアルキル基含有（メタ）アクリレート単量体の重合単位、およびヘテロシクロアルキル基含有（メタ）アクリレート単量体の重合単位のうちの少なくとも１種の（メタ）アクリレート単量体の重合単位、および極性官能基含有単量体の重合単位を含むものであってもよい。
【００５２】
また、本発明の一実施態様によれば、前記低分子量プレポリマーは、アルキル基含有（メタ）アクリレート単量体の重合単位、シクロアルキル基含有（メタ）アクリレート単量体の重合単位、およびヘテロシクロアルキル基含有（メタ）アクリレート単量体の重合単位のうちの少なくとも１種の（メタ）アクリレート単量体の重合単位、前記光重合官能基含有（メタ）アクリレート単量体の重合単位、および極性官能基含有単量体の重合単位を含むものであってもよい。
【００５３】
本発明の一実施態様によれば、前記低分子量プレポリマーは、アルキル基含有（メタ）アクリレート単量体、シクロアルキル基含有（メタ）アクリレート単量体、およびヘテロシクロアルキル基含有（メタ）アクリレート単量体のうちの少なくとも１種の（メタ）アクリレート単量体、および極性官能基含有単量体の共重合体であってもよい。
【００５４】
また、本発明の一実施態様によれば、前記低分子量プレポリマーは、アルキル基含有（メタ）アクリレート単量体、シクロアルキル基含有（メタ）アクリレート単量体、およびヘテロシクロアルキル基含有（メタ）アクリレート単量体のうちの少なくとも１種の（メタ）アクリレート単量体、前記光重合官能基含有（メタ）アクリレート単量体、および極性官能基含有単量体の共重合体であってもよい。
【００５５】
本発明の一実施態様によれば、前記低分子量プレポリマーは、アルキル基含有（メタ）アクリレート単量体の重合単位、シクロアルキル基含有（メタ）アクリレート単量体の重合単位、および極性官能基含有単量体の重合単位を含むものであってもよい。
【００５６】
本発明の一実施態様によれば、前記低分子量プレポリマーにおいて、シクロアルキル基含有（メタ）アクリレート単量体の重合単位の含有量は、前記低分子量プレポリマーの全重合単位１００重量部に対して、５０重量部以上９０重量部以下、６０重量部以上９０重量部以下、または７０重量部以上９０重量部以下であってもよい。
【００５７】
本発明の一実施態様によれば、前記低分子量プレポリマーにおいて、極性官能基含有単量体の重合単位の含有量は、前記低分子量プレポリマーの全重合単位１００重量部に対して、１０重量部以上４０重量部以下、１０重量部以上３０重量部以下、または１０重量部以上２０重量部以下であってもよい。
【００５８】
前記低分子量プレポリマーは、シクロアルキル基含有（メタ）アクリレートモノマーの重合単位、および極性官能基含有単量体の重合単位の含有量を前記範囲内に調節してガラス転移温度を調節することができる。
【００５９】
本発明の一実施態様によれば、前記低分子量プレポリマーは、１種以上の単量体を含む組成物を溶液重合して製造できる。ただし、これに限定されるものではなく、前記低分子量プレポリマーの製造方法は、当業界で一般的に用いられる重合方法を利用することができる。
【００６０】
本発明の一実施態様によれば、前記低分子量プレポリマーの含有量は、前記高分子量プレポリマー１００重量部に対して、１重量部以上２５重量部以下であってもよい。具体的には、本発明の一実施態様によれば、前記低分子量プレポリマーの含有量は、前記高分子量プレポリマー１００重量部に対して、１重量部以上２０重量部以下、１重量部以上１５重量部以下、または５重量部以上１０重量部以下であってもよい。
【００６１】
前記低分子量プレポリマーの含有量が前記範囲内の場合、前記多層粘着テープの第１および／または第２外側粘着層は、適切な粘着力を実現して前記多層粘着テープの段差埋め込み性および粘着性能を向上させることができる。さらに、前記多層粘着テープの除去時、被着体への残留物を最小化可能でリワーク性を大きく向上させることができる。
【００６２】
本発明の一実施態様によれば、前記高分子量プレポリマーは、アルキル基含有（メタ）アクリレート単量体の重合単位、ヘテロシクロアルキル基含有（メタ）アクリレート単量体の重合単位のうちの少なくとも１種の（メタ）アクリレート単量体の重合単位；および極性官能基含有単量体の重合単位を含むものであってもよい。
【００６３】
本発明の一実施態様によれば、前記高分子プレポリマーにおいて、前記アルキル基含有（メタ）アクリレート単量体の重合単位の含有量は、前記高分子プレポリマーの全重合単位１００重量部に対して、５０重量部以上９８重量部以下、７０重量部以上９８重量部以下、８０重量部以上９５重量部以下、または９０重量部以上９５重量部以下であってもよい。
【００６４】
本発明の一実施態様によれば、前記高分子プレポリマーにおいて、前記ヘテロシクロアルキル基含有（メタ）アクリレート単量体の重合単位の含有量は、前記高分子プレポリマーの全重合単位１００重量部に対して、１重量部以上１５重量部以下、または５重量部以上１５重量部以下であってもよい。
【００６５】
本発明の一実施態様によれば、前記高分子プレポリマーにおいて、前記極性官能基含有単量体の重合単位の含有量は、前記高分子プレポリマーの全重合単位１００重量部に対して、０重量部超過２０重量部以下、０重量部超過１０重量部以下、１重量部以上１０重量部以下、または３重量部以上７重量部以下であってもよい。
【００６６】
本発明の一実施態様によれば、前記高分子量プレポリマーは、アルキル基含有（メタ）アクリレート単量体、ヘテロシクロアルキル基含有（メタ）アクリレート単量体のうちの少なくとも１種の（メタ）アクリレート単量体；および極性官能基含有単量体を含む組成物を溶液重合して製造できる。ただし、これに限定されるものではなく、前記高分子量プレポリマーの製造方法は、当業界で一般的に用いられる重合方法を利用することができる。
【００６７】
本発明の一実施態様によれば、前記第１外側粘着層および／または前記第２外側粘着層は、前記外側粘着組成物を架橋反応を誘導して硬化させて形成される。具体的には、前記第１外側粘着層および／または前記第２外側粘着層は、前記外側粘着組成物を溶液重合して形成されたものであってもよい。前記粘着剤組成物を硬化して前記第１外側粘着層および／または前記第２外側粘着層を形成する方法は、当業界で公知の方法が利用可能である。
前記第１外側粘着層および前記第２外側粘着層のガラス転移温度は、それぞれ−６０℃以上−２０℃以下である
【００６８】
本発明の一実施態様によれば、外側粘着組成物は、光開始剤、熱開始剤、および硬化剤のうちの少なくとも１種をさらに含んでもよい。
【００６９】
前記光開始剤および熱開始剤の種類は、当業界で一般的に知られたものを使用することができる。
【００７０】
前記硬化剤は、アクリレート系硬化剤などの当業界で一般的に知られたものを使用することができる。
【００７１】
本発明の一実施態様によれば、前記中間粘着層のガラス転移温度は、−４０℃以上０℃以下であってもよい。具体的には、本発明の一実施態様によれば、前記中間粘着層のガラス転移温度は、−４０℃以上−１５℃以下、−４０℃以上−２０℃以下、または−３５℃以上−２５℃以下であってもよい。
【００７２】
前記中間粘着層のガラス転移温度が前記範囲を満足する場合、前記多層粘着テープの打抜性およびハンドリングを向上させることができる。さらに、前記中間粘着層のガラス転移温度が前記範囲内の場合、前記多層粘着テープの再施工のための除去時、前記多層粘着テープが切れることなく容易に除去可能である。すなわち、前記中間粘着層のガラス転移温度が前記範囲内の場合、前記多層粘着テープのリワーク性が向上できる。
【００７３】
前記中間粘着層は 中間粘着重合体を含む。本発明の一実施態様によれば、前記中間粘着重合体は、アルキル基含有（メタ）アクリレート単量体の重合単位、シクロアルキル基含有（メタ）アクリレート単量体の重合単位、および極性官能基含有単量体の重合単位を含むものであってもよい。
【００７４】
本発明の一実施態様によれば、前記中間粘着層において、前記アルキル基含有（メタ）アクリレート単量体の重合単位の含有量は、前記中間粘着重合体の全重合単位１００重量部に対して、３０重量部以上９０重量部以下、５０重量部以上８５重量部以下、または６０重量部以上８５重量部以下であってもよい。
【００７５】
本発明の一実施態様によれば、前記中間粘着層において、前記シクロアルキル基含有（メタ）アクリレート単量体の重合単位の含有量は、前記中間粘着重合体の全重合単位１００重量部に対して、０重量部超過３０重量部以下であってもよい。具体的には、前記中間粘着層において、前記シクロアルキル基含有（メタ）アクリレート単量体の重合単位の含有量は、前記中間粘着重合体の全重合単位１００重量部に対して、５重量部以上３０重量部以下、または５重量部以上１５重量部以下であってもよい。
【００７６】
前記中間粘着層において、前記シクロアルキル基含有（メタ）アクリレート単量体の重合単位の含有量が前記範囲内の場合、前記多層粘着テープの付着力を適切に実現し、高い段差埋め込み性を確保できるという利点がある。また、前記シクロアルキル基含有（メタ）アクリレート単量体の重合単位の含有量が前記範囲内の場合、前記多層粘着テープのリワーク性を向上させることができる。具体的には、前記シクロアルキル基含有（メタ）アクリレート単量体の重合単位の含有量が前記範囲内の場合、多層粘着テープの適切な強度を維持させることができるので、再施工が必要な場合に除去を容易にすることができる。
【００７７】
また、前記中間粘着層において、前記シクロアルキル基含有（メタ）アクリレート単量体の重合単位の含有量が前記範囲内の場合、中間粘着組成物を容易に塗布および硬化させることができ、中間粘着層の遅延性気泡（ｄｅｌａｙｅｄ  ｂｕｂｂｌｅ）の発生を最小化することができる。具体的には、前記シクロアルキル基含有（メタ）アクリレート単量体の重合単位の含有量が３０重量部を超える場合、前記中間粘着層の遅延性気泡（ｄｅｌａｙｅｄ  ｂｕｂｂｌｅ）が急激に増加する恐れがある。
【００７８】
本発明の一実施態様によれば、前記中間粘着層において、前記極性官能基含有単量体の重合単位の含有量は、前記中間粘着重合体の全重合単位１００重量部に対して、０重量部超過２０重量部以下であってもよい。具体的には、前記中間粘着組成物において、前記極性官能基含有単量体の重合単位の含有量は、前記中間粘着重合体の全重合単位１００重量部に対して、５重量部以上２０重量部以下、または５重量部以上１５重量部以下であってもよい。
【００７９】
前記中間粘着層において、前記極性官能基含有単量体の重合単位の含有量が前記範囲内の場合、前記多層粘着テープのリワーク性と段差埋め込み性を同時に適切な水準に実現できるという利点がある。具体的には、前記極性官能基含有単量体の重合単位の含有量が過度に高くなると、前記中間粘着層の凝集力が高くなって前記多層粘着テープのリワーク性は高くなるものの、段差埋め込み性は低下することがある。
【００８０】
また、前記中間粘着層において、前記極性官能基含有単量体の重合単位の含有量が前記範囲内の場合、前記中間粘着層は、適切な凝集力を確保することができる。これによって、前記極性官能基含有単量体の重合単位の含有量が前記範囲内の場合、前記多層粘着テープの段差埋め込み性および打抜性能を効果的に向上させることができ、前記多層粘着テープが被着体に貼着され、一定時間経過後に発生する遅延性気泡（ｄｅｌａｙｅｄ  ｂｕｂｂｌｅ）の発生を最小化させることができる。
【００８１】
本発明の一実施態様によれば、前記アルキル基含有（メタ）アクリレート単量体は、炭素数１〜２０のアルキル基を有する（メタ）アクリレートであってもよい。具体的には、前記アルキル基含有（メタ）アクリレート単量体は、メタクリレート、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−エチルブチル（メタ）アクリレート、ｎ−オクチル（メタ）アクリレート、およびイソオクチル（メタ）アクリレートからなる群より選択される１種以上を含むことができる。
【００８２】
本発明の一実施態様によれば、前記シクロアルキル基含有（メタ）アクリレートモノマーは、シクロヘキシルアクリレート（ＣＨＡ）、シクロヘキシルメタクリレート（ＣＨＭＡ）、イソボルニルアクリレート（ＩＢＯＡ）、イソボルニルメタクリレート（ＩＢＯＭＡ）、イソボルニルメチル（メタ）アクリレート、および３，３，５−トリメチルシクロヘキシルアクリレート（ＴＭＣＨＡ、３，３，５−ｔｒｉｍｅｔｈｙｌｃｙｃｌｏｈｅｘｙｌａｃｒｙｌａｔｅ）からなる群より選択される１種以上を含むことができる。
【００８３】
本発明の一実施態様によれば、前記ヘテロシクロアルキル基含有（メタ）アクリレート単量体は、テトラヒドロフルフリル（メタ）アクリレート（ＴＨＦＡ）、テトラヒドロピラニル（メタ）アクリレート（ＴＨＰＡ）、アクリロイルモルホリン、およびサイクリックトリメチロールプロパンホルマール（メタ）アクリレート（ＣＴＦＡ、ｃｙｃｌｉｃｔｒｉｍｅｔｈｙｌｏｌ−ｐｒｏｐａｎｅｆｏｒｍａｌ（ｍｅｔ）ａｃｒｙｌａｔｅ）からなる群より選択される１種以上を含むことができる。
【００８４】
本発明の一実施態様によれば、前記極性官能基含有単量体は、ヒドロキシ基含有単量体、カルボキシ基含有単量体、および窒素含有単量体からなる群より選択される１種以上を含むことができる。
【００８５】
本発明の一実施態様によれば、前記ヒドロキシ基含有単量体は、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、および２−ヒドロキシプロピレングリコール（メタ）アクリレートからなる群より選択される１種以上であってもよい。
【００８６】
本発明の一実施態様によれば、前記カルボキシ基含有単量体は、アクリル酸、メタクリル酸、２−カルボキシエチルアクリル酸、３−カルボキシプロピルアクリル酸、２−（メタ）アクリロイルオキシ酢酸、３−（メタ）アクリロイルオキシプロピル酸、４−（メタ）アクリロイルオキシブチル酸、アクリル酸二重体、イタコン酸、およびマレイン酸からなる群より選択される１種以上であってもよい。
【００８７】
本発明の一実施態様によれば、前記窒素含有単量体は、２−イソシアナトエチル（メタ）アクリレート、３−イソシアナトプロピル（メタ）アクリレート、４−イソシアナトブチル（メタ）アクリレート、（メタ）アクリルアミド、Ｎ−ビニルピロリドン、ジメチルアクリルアミド、およびＮ−ビニルカプロラクタムからなる群より選択される１種以上であってもよい。
【００８８】
本発明の一実施態様によれば、前記中間粘着層の厚さは、３０μｍ以上１００μｍ以下であってもよい。具体的には、本発明の一実施態様によれば、前記中間粘着層の厚さは、４０μｍ以上８０μｍ以下、または５０μｍ以上６０μｍ以下であってもよい。
【００８９】
前記中間粘着層の厚さが前記範囲内の場合、前記多層粘着テープは、適切な硬度を示し、優れたリワーク性および段差埋め込み性を実現することができる。さらに、前記中間粘着層の厚さが前記範囲を外れる場合、前記多層粘着テープの硬度が過度に高くなって段差埋め込み性が低下する恐れがある。
【００９０】
本発明の一実施態様によれば、前記第１外側粘着層および前記第２外側粘着層の厚さは、それぞれ２５μｍ以上６０μｍ以下であってもよい。具体的には、本発明の一実施態様によれば、前記第１外側粘着層および前記第２外側粘着層の厚さは、それぞれ２５μｍ以上５０μｍ以下であってもよい。
【００９１】
前記第１外側粘着層および前記第２外側粘着層の厚さが前記範囲内の場合、段差埋め込み性を優れたものに実現することができる。さらに、前記第１外側粘着層および前記第２外側粘着層の厚さが前記範囲を外れる場合、リワーク性を低下させる恐れがあり、低い凝集力によって長期耐久性が低下する恐れがある。
【００９２】
本発明の一実施態様によれば、前記多層粘着テープの総厚さは、１００μｍ以上２５０μｍ以下であってもよい。具体的には、前記多層粘着テープの総厚さは、１００μｍ以上２００μｍ以下、または１２０μｍ以上１７０μｍ以下であってもよい。
【００９３】
前記多層粘着テープの総厚さが前記範囲内の場合、薄い厚さにもかかわらず、高い粘着性および段差埋め込み性を同時に満たすことができ、ひいては、高いリワーク性も実現することができる。
【００９４】
本発明の一実施態様によれば、前記第１外側粘着層および前記第２外側粘着層は、同じ組成の組成物を用いて形成されたものであってもよい。さらに、本発明の一実施態様によれば、前記第１外側粘着層および前記第２外側粘着層の厚さは、同一であってよい。
【００９５】
本発明の一実施態様によれば、前記第１外側粘着層と前記中間粘着層の厚さ比、および前記第２外側粘着層と前記中間粘着層の厚さ比は、それぞれ１：４〜２：１であってもよい。具体的には、本発明の一実施態様によれば、前記第１外側粘着層と前記中間粘着層の厚さ比、および前記第２外側粘着層と前記中間粘着層の厚さ比は、それぞれ１：０．７〜１：２または１：０．７〜１：１．５であってもよい。
【００９６】
前記第１外側粘着層および前記第２外側粘着層それぞれに対する前記中間粘着層の厚さ比が前記範囲内の場合、優れた段差埋め込み性を確保すると同時に、優れたリワーク性を実現できるという利点がある。また、前記第１または第２外側粘着層と前記中間粘着層の厚さ比が前記範囲を外れて外側粘着層の厚さ比率が大きくなる場合、相対的に柔軟な外側粘着層の厚さ比が過度に高くなって、加工時の打抜性能およびリワーク性が低下する恐れがある。さらに、前記第１または第２外側粘着層と前記中間粘着層の厚さ比が前記範囲を外れて中間粘着層の厚さ比率が大きくなる場合、相対的に硬い中間粘着層の厚さ比が過度に高くなって段差埋め込み性が低くなる恐れがある。
【００９７】
本発明の一実施態様によれば、前記多層粘着テープは、前記第１外側粘着層と中間粘着層との間に備えられた第１界面混合層と、前記第２外側粘着層と前記中間粘着層との間に備えられた第２界面混合層とをさらに含んでもよい。
【００９８】
具体的には、本発明の一実施態様によれば、前記第１界面混合層は、前記第１外側粘着層を構成する物質と前記中間粘着層を構成する物質とをすべて含み、前記第２界面混合層は、前記第２外側粘着層を構成する物質と前記中間粘着層を構成する物質とをすべて含むことができる。
【００９９】
図２は、本発明の一実施態様に係る多層粘着テープの積層構造を模式化したものである。具体的には、図２によれば、第１外側粘着層１０１および中間粘着層２０１の間に第１界面混合層３０１が備えられ、中間粘着層２０１と第２外側粘着層１０２との間に第２界面混合層３０２が備えられたことを示すものである。
【０１００】
本発明の一実施態様によれば、前記多層粘着テープは、第１外側粘着組成物、中間粘着組成物、および外側粘着組成物を順次に積層した後、同時に硬化して製造されるものであってもよい。本発明の一実施態様によれば、前記多層粘着テープは、第１外側粘着組成物、中間粘着組成物、および第２外側粘着組成物を順次に積層した後、同時に光硬化して製造されるものであってもよい。
【０１０１】
前記第１外側粘着組成物は、硬化後に前記第１外側粘着層を構成し、前記中間粘着組成物は、硬化後に前記中間粘着層を構成し、前記第２外側粘着組成物は、硬化後に前記第２外側粘着層を構成することができる。
【０１０２】
具体的には、前記多層粘着テープは、各層を別途に製造した後、これを接合するのではなく、液状組成物を積層した後、これを同時に硬化する方法で製造されるので、各層の間に液混じり区間が発生させることができる。このような液混じり区間によって、一般的な多層粘着テープに比べて優れた層間付着力を確保することができ、極低温の環境でも層間界面分離現象を防止することができる。
【０１０３】
本発明の一実施態様によれば、前記第１外側粘着組成物と前記中間粘着組成物との界面および前記中間粘着組成物および前記 第２外側粘着組成物の界面は、それぞれ液混じりによる界面層が存在できる。具体的には、前記第１外側粘着組成物と前記中間粘着組成物との界面での液混じりによる界面層は、硬化後に前記第１界面混合層を構成することができる。また、前記中間粘着組成物と前記第２外側粘着組成物との界面での液混じりによる界面層は、硬化後に前記第２界面混合層を構成することができる。
【０１０４】
本発明の一実施態様によれば、前記第１外側粘着組成物、前記中間粘着組成物、および前記第２外側粘着組成物は、順次に基材上に塗布される。また、前記第１外側粘着組成物、前記中間粘着組成物、および前記第２外側粘着組成物は、同時に基材上に順次に塗布される。前記塗布する方法は、スロット−ダイ、リップ−ダイなどの当業界で一般的に用いられる方法が利用可能である。
【０１０５】
本発明の一実施態様によれば、前記中間粘着層の厚さは、前記第１界面混合層の中心から前記第２界面混合層の中心までの距離であってもよい。また、前記第１外側粘着層の厚さは、前記第１界面混合層の中心から前記第１外側粘着層の外側面までの距離であってもよい。さらに、前記第２外側粘着層の厚さは、前記第２界面混合層の中心から前記第２外側粘着層の外側面までの距離であってもよい。
【０１０６】
本発明の一実施態様によれば、前記多層粘着テープは、前記中間粘着組成物および前記外側粘着組成物をそれぞれフィルムに硬化した後、これを貼り合わせ工程で形成するものであってもよい。具体的には、第１外側粘着層、中間粘着層、および第２外側粘着層をそれぞれ別途にフィルム形態に製造した後、これを順次に積層した後、圧着して前記多層粘着テープを製造することができる。
【０１０７】
ただし、前記製造方法に限定されるものではなく、当業界で一般的に適用する製造法を用いて製造できる。
【０１０８】
前記多層粘着テープは、偏光板、位相差板、光学補償フィルム、反射シート、保護フィルム、および輝度向上フィルムなどのような多様な光学部材の付着のための用途に使用可能である。ただし、これに限定されるものではなく、当業界で用いられる用途に制限なく使用可能である。
【０１０９】
以下、本発明を具体的に説明するために実施例を挙げて詳細に説明する。しかし、本発明に係る実施例は種々の異なる形態に変形可能であり、本発明の範囲が以下に述べる実施例に限定されると解釈されない。本明細書の実施例は、当業界における平均的な知識を有する者に本発明をより完全に説明するために提供されるものである。
【実施例】
【０１１０】
［製造例１］−低分子量プレポリマーの製造
５重量部の２−エチルヘキシルアクリレート、７５重量部のイソボルニルアクリレート、２０重量部のヒドロキシエチルアクリレート、および２重量部のベンゾフェノンメタクリレートを溶液重合して、重量平均分子量が４０，０００ｇ／ｍｏｌ、ガラス転移温度が５０℃の低分子量プレポリマーを製造した。
【０１１１】
［製造例２］−低分子量プレポリマーの製造
５重量部の２−エチルヘキシルアクリレート、７５重量部のイソボルニルアクリレート、２０重量部のヒドロキシエチルアクリレート、および２重量部のベンゾフェノンメタクリレートを含む組成物を溶液重合して、重量平均分子量が５０，０００ｇ／ｍｏｌ、ガラス転移温度が５０℃の低分子量プレポリマーを製造した。
【０１１２】
［製造例３］−低分子量プレポリマーの製造
１０重量部の２−エチルヘキシルアクリレート、７０重量部のイソボルニルアクリレート、２０重量部のヒドロキシエチルアクリレート、および２重量部のベンゾフェノンメタクリレートを含む組成物を溶液重合して、重量平均分子量が５０，０００ｇ／ｍｏｌ、ガラス転移温度が４０℃の低分子量プレポリマーを製造した。
【０１１３】
［製造例４］−低分子量プレポリマーの製造
５重量部の２−エチルヘキシルアクリレート、７５重量部のイソボルニルアクリレート、２０重量部のヒドロキシエチルアクリレート、および２重量部のベンゾフェノンメタクリレートを含む組成物を溶液重合して、重量平均分子量が５００ｇ／ｍｏｌ、ガラス転移温度が５０℃の低分子量プレポリマーを製造した。
【０１１４】
［製造例５］−低分子量プレポリマーの製造
５０重量部の２−エチルヘキシルアクリレート、３０重量部のイソボルニルアクリレート、２０重量部のヒドロキシエチルアクリレート、および２重量部のベンゾフェノンメタクリレートを含む組成物を溶液重合して、重量平均分子量が４０，０００ｇ／ｍｏｌ、ガラス転移温度が−２０℃の低分子量プレポリマーを製造した。
【０１１５】
［製造例６］−低分子量プレポリマーの製造
５重量部の２−エチルヘキシルアクリレート、７５重量部のイソボルニルアクリレート、２０重量部のヒドロキシエチルアクリレート、および２重量部のベンゾフェノンメタクリレートを含む組成物を溶液重合して、重量平均分子量が１００，０００ｇ／ｍｏｌ、ガラス転移温度が５０℃の低分子量プレポリマーを製造した。
【０１１６】
［実施例１］
８０重量部の２−エチルヘキシルアクリレート、１０重量部のイソボルニルメタクリレート、１０重量部のアクリル酸を溶液重合して、重量平均分子量が５００，０００ｇ／ｍｏｌの高分子量プレポリマーを製造した。
【０１１７】
前記製造された高分子量プレポリマー１００重量部に対して、製造例１による低分子量プレポリマー５重量部、アクリレート系硬化剤、および光開始剤を混合して外側粘着組成物を製造した。
【０１１８】
さらに、８０重量部の２−エチルヘキシルアクリレート、１０重量部のイソボルニルメタクリレート、１０重量部のアクリル酸を含む中間粘着組成物を製造した。この時、前記中間粘着層のガラス転移温度は約−３０℃であった。
【０１１９】
前記外側粘着組成物、前記中間粘着組成物、および前記外側粘着組成物をそれぞれ４５μｍ、６０μｍ、および４５μｍの厚さに順次に塗布した後、ＵＶ照射により同時に硬化して、第１外側粘着層、中間粘着層、および第２外側粘着層が順次に備えられた多層粘着テープを製造した。
【０１２０】
外側粘着剤組成物に含まれる低分子量体の種類および含有量を下記表１のように変更したことを除けば、実施例１と同様の方法で実施例２〜実施例４および比較例１〜比較例５の多層粘着テープを製造した。
【０１２１】
【表１】
2021501240.tif 000003
【０１２２】
［実験例］
実施例１〜実施例４および比較例１〜比較例５による粘着テープの物性評価結果は下記表２の通りである。
【０１２３】
【表２】
2021501240.tif 000004
【０１２４】
段差埋め込み性評価
２０μｍの印刷段差を有するベゼル部および印刷段差のない画面部を有する１．１Ｔの厚さのガラス基板上に製造された多層粘着テープを付着させ、その上に０．５５Ｔの厚さのガラス基板を積層した。そして、４０℃および４ｂａｒの条件のオートクレーブに２０分間放置した後、ベゼル部の４つの頂点部分で段差を十分に克服できずに生成される気泡の個数、および２４時間経過後の画面部での遅延性気泡（ｄｅｌａｙｅｄ  ｂｕｂｂｌｅ）を確認して段差埋め込み性を評価した。具体的には、遅延性気泡が１個以下の場合に◎、遅延性気泡が２個であって遅延性気泡（ｄｅｌａｙｅｄ  ｂｕｂｂｌｅ）が弱く発生する場合に○、遅延性気泡が３個であって遅延性気泡（ｄｅｌａｙｅｄ  ｂｕｂｂｌｅ）が強く発生する場合に△、遅延性気泡が４個以上で遅延性気泡（ｄｅｌａｙｅｄ  ｂｕｂｂｌｅ）が強く発生する場合にＸと評価した。
【０１２５】
リワーク性評価
製造された多層粘着テープを２０μｍの印刷段差を有するベゼル部および印刷段差のない画面部を有する１．１Ｔの厚さのガラス基板上に付着させ、４０℃および４ｂａｒの条件のオートクレーブに２０分間放置し、常温条件で２４時間放置した後、多層粘着テープを除去する時、多層粘着テープが切れずに一度にすべて除去される場合に◎、多層粘着テープが切れるものの５回以下の除去作業が必要な場合に○、多層粘着剤が切れやすくて６回以上の除去作業が必要な場合に△、多層粘着剤が切れやすくて除去作業が不可能な場合にＸと評価した。
【０１２６】
剥離力評価
製造された多層粘着テープをポリエチレンテレフタレート（ＰＥＴ）フィルムにバッキングした後、１．１Ｔの厚さのガラス基材に２ｋｇのローラを用いて付着させ、オートクレーブ（６０℃、７ｂａｒ）に３０分間放置後に、２５℃、２５ＲＨ％の恒温恒湿条件で剥離角度を１８０度にしてＡＳＴＭ  Ｄ９０３により測定し、剥離力が２，５００ｇ／ｉｎ以上の場合に◎、剥離力が２，０００ｇ／ｉｎ以上２，５００ｇ／ｉｎ未満の場合に○、１，５００ｇ／ｉｎ以上２，５００ｇ／ｉｎ未満の場合に△、１，５００ｇ／ｉｎ未満の場合にＸと評価した。
【０１２７】
表２による結果によれば、実施例１〜実施例４による粘着テープは、段差埋め込み性、リワーク性および付着力に優れていることを確認することができた。
【０１２８】
これに対し、低分子量プレポリマーを用いない比較例１は、段差埋め込み性および剥離力が実施例に比べて劣ることを確認することができた。また、低分子量プレポリマーを過度に多く用いた比較例２は、リワーク性が不良で、再作業が必要な場合、被着体から除去が容易でない問題があった。さらに、重量平均分子量が過度に低い低分子量体プレポリマーを用いた比較例３は、段差埋め込み性、リワーク性および剥離力に劣る問題点があった。また、ガラス転移温度が過度に低い低分子量プレポリマーを用いた比較例４は、リワーク性が非常に不良で、剥離力も弱い問題点があった。さらに、重量平均分子量が過度に高い低分子量プレポリマーを用いた比較例５は、リワーク性が非常に不良であり、剥離力も弱い問題点があった。
【符号の説明】
【０１２９】
１０１：第１外側粘着層
１０２：第２外側粘着層
２０１：中間粘着層
３０１：第１界面混合層
３０２：第２界面混合層
【図１】
2021501240.tif 000005
【図２】
2021501240.tif 000006
【国際調査報告】
2021501240.tif 000007
2021501240.tif 000008
2021501240.tif 000009
2021501240.tif 000010